(57)【要約】【課題】  金属製のスパチュラによる陶材粉末の練和や築盛において、その操作性を低下させることなく、陶材粉末によって削り取られた摩耗粉を陶材泥中に混入しないようにするとともに、陶材泥中に混入したとしても陶材泥から摩耗粉を除去することができる練和や築盛の操作性に優れた金属製のスパチュラを提供する。【解決手段】  把持部の一端に金属製のへら部を有する陶材練和用のスパチュラであって、前記へら部が磁性を帯びていることを特徴とする。【選択図】  図１
0003155657.tif 000002
【実用新案登録請求の範囲】
【請求項１】
把持部の一端に金属製のへら部を有する陶材練和用のスパチュラであって、前記へら部が磁性を帯びていることを特徴とするスパチュラ。
【請求項２】
前記へら部に永久磁石が固定されてなることを特徴とする請求項１記載のスパチュラ。
【請求項３】
前記へら部が強磁性体からなることを特徴とする請求項２記載のスパチュラ。
【請求項４】
前記強磁性体が、磁性ステンレス鋼であることを特徴とする請求項３記載のスパチュラ。
【請求項５】
前記へら部の凹部に永久磁石が収容され、該永久磁石がへら部に接着材で固定されてなることを特徴とする請求項２、３または４記載のスパチュラ。
【請求項６】
前記へら部の片面に永久磁石が接着材で固定されてなることを特徴とする請求項２、３または４記載のスパチュラ。
【請求項７】
前記へら部の穴に永久磁石が挿嵌され、該永久磁石が接着材で固定されてなることを特徴とする請求項２、３または４記載のスパチュラ。
【請求項８】
前記へら部と把持部とが分離可能とされていることを特徴とする請求項１、２、３、４、５、６または７記載のスパチュラ。
【考案の詳細な説明】
【技術分野】
【０００１】
この考案は、スパチュラに関するものである。さらに詳しくは、この考案は、陶材練和用の金属製のスパチュラに関するものである。
【背景技術】
【０００２】
従来、陶材練和用のスパチュラとして、金属製のスパチュラが使用されている（特許文献１参照）。
【先行技術文献】
【特許文献】
【０００３】
【特許文献１】特開平３−１３６６４７号公報（公報第２頁左上欄第６行参照）
【考案の概要】
【考案が解決しようとする課題】
【０００４】
陶材を用いた人工歯（以下、特に断らない限り、「人工歯」という。）、例えば、歯科医院や歯科技工所で作製される金属焼付ポーセレン冠、ポーセレンジャケットクラウン等は、パレットに歯科用陶材粉末を適量秤量し、蒸留水または陶材練和液を適量加え、金属製のスパチュラのへら部を使用して練和し、所定の調度の陶材泥とし、金属製のスパチュラで所定の形状に築盛した後、焼成することで得られる。
このような練和や築盛操作において、金属製のスパチュラは陶材粉末との接触を繰り返すことになり、スパチュラの表面は、陶材粉末によって削り取られ摩耗粉となり、陶材泥中に混入することになる。陶材粉末によって削り取られた摩耗粉は、焼成した人工歯の色調等に影響を与え、目的とする陶材本来の色調等が得られず、人工歯としての製品価値を低下させることになる。陶材練和用の金属製スパチュラとしては、通常、ステンレスが用いられており、陶材粉末によって削り取られた摩耗粉には鉄分等が含まれており、焼成した人工歯の色調等に悪影響を与え、目的とする陶材本来の色調等から逸脱した色調等となり、人工歯としての製品価値を大きく低下させることになる。
こういったことから、ガラスやめのう製のスパチュラも使用されてはいるが、練和用の先端部が金属製のスパチュラのへら部と比べ厚くなり、弾力性に劣り、金属製のスパチュラと比べ練和や築盛における操作性が格段に劣る。
【０００５】
この考案は、上記のような実情に鑑み鋭意研究の結果創案されたものであり、金属製のスパチュラによる陶材粉末の練和や築盛において、その操作性を低下させることなく、陶材粉末によって削り取られた摩耗粉を陶材泥中に混入しないようにするとともに、陶材泥中に混入したとしても陶材泥から摩耗粉を除去することができる練和や築盛の操作性に優れた金属製のスパチュラを提供することを目的としている。
【課題を解決するための手段】
【０００６】
上記課題を解決するために、この考案は、（１）把持部の一端に金属製のへら部を有する陶材練和用のスパチュラであって、前記へら部が磁性を帯びていることを特徴とする。
（２）前記（１）において、前記へら部に永久磁石が固定されてなることが好ましい。
（３）前記（２）において、前記へら部が強磁性体からなることが好ましい。
（４）前記（３）において、前記強磁性体が、磁性ステンレス鋼であることが好ましい。
（５）前記（２）〜（４）のいずれかにおいて、前記へら部の凹部に永久磁石が収容され、該永久磁石がへら部に接着材で固定されていてもよい。
（６）前記（２）〜（４）のいずれかにおいて、前記へら部の片面に永久磁石が接着材で固定されていてもよい。
（７）前記（２）〜（４）のいずれかにおいて、前記へら部の穴に永久磁石が挿嵌され、該永久磁石が接着材で固定されていてもよい。
（８）前記（１）〜（７）のいずれかにおいて、前記へら部と把持部とが分離可能とされていてもよい。
【考案の効果】
【０００７】
この考案は、以上説明したように構成されているので、以下に記載されるような効果を奏する。
すなわち、この考案のスパチュラは、へら部が金属製であって陶材粉末の練和や築盛における操作性が良好であり、練和や築盛において、陶材粉末によってへら部から削り取られて発生した摩耗粉は、へら部が磁性を帯びていることから、常磁性または強磁性であって、発生した段階でそのままスパチュラのへら部に磁気吸着されることになる。そこで、ある程度摩耗粉がへら部に磁気吸着されたら、例えば、磁気吸着された摩耗粉をへら部からぬぐい取れば陶材泥中に混入しないようにできる。また、摩耗粉の一部が磁気吸着されないで陶材泥中に混入してしまったとしても、練和を続ける中で陶材泥中に混入した摩耗粉を磁気吸着させたり、築盛操作においても陶材泥中に混入した摩耗粉を磁気吸着させ、陶材泥から除去することができる。すなわち、スパチュラによる練和や築盛操作に伴って発生する摩耗粉を、練和や築盛操作をそのまま続けるだけで、特別な操作を行うことなく、容易に陶材泥から除去することができることになる。そのため、焼成した人工歯の色調等に悪影響がなく、目的とする陶材本来の色調等の人工歯を得ることができる。
そして、練和や築盛において発生した摩耗粉を除去するためのへら部からのぬぐい取り等の操作は、熟練を要せず簡便で容易である。
【図面の簡単な説明】
【０００８】
【図１】この考案の陶材練和用のスパチュラの一実施の形態を示し、（ａ）は部分正面図、（ｂ）は一部破断部分平面図である。
【図２】この考案の陶材練和用のスパチュラの他の実施の形態を示し、（ａ）は部分正面図、（ｂ）は部分平面図である。
【図３】この考案の陶材練和用のスパチュラのさらに他の実施の形態を示し、（ａ）は部分正面図、（ｂ）は一部破断部分平面図である。
【図４】この考案の陶材練和用のスパチュラのさらに他の実施の形態を示す一部破断部分正面図である。
【考案を実施するための形態】
【０００９】
以下、図面に基づきこの考案の最良の形態を更に詳細に説明する。もちろんこの考案は以下の態様によって限定されるものではない。
図１は、この考案の陶材練和用のスパチュラの一実施の形態を示し、（ａ）は部分正面図、（ｂ）は一部破断部分平面図である。
図１に示されるスパチュラ１は、磁性ステンレス鋼製であって、把持部２の一端にへら部３を有し、へら部３に永久磁石４を固定し、へら部が磁性を帯びたものとなっている。
へら部３への永久磁石４の固定は、へら部３に形成した凹部３ａに永久磁石４を収容させ、接着材（図示せず。）で固定することでなされており、へら部３は面一となっている。永久磁石４としては、磁性ステンレス鋼で被覆されているものが好ましい（以下同様。）。
【００１０】
磁性ステンレス鋼としては、オーステナイト・フェライト系、フェライト系、マルティンサイト系、析出硬化系のもの等が採用できる。このうち、ＪＩＳ  Ｇ  ４３０３で規定されているＳＵＳ４３０やＳＵＳ４１０Ｌのフェライト系ステンレス鋼、ＳＵＳ４２０やＳＵＳ４４０のマルティンサイト系ステンレス鋼、または、これらの改良鋼が好ましい。組成としては、Ｃｒが１１〜１８ｗｔ％、Ｃが０．１５ｗｔ％以下、または、Ｃｒが１１．５〜１８ｗｔ％、Ｃが０．４〜１．２ｗｔ％を含有するステンレス鋼が好ましい。必要に応じＮｉ、Ｍｏ等を含有するものであってもよい。
【００１１】
永久磁石としては、サマリウム−コバルト系、ネオジム−コバルト系、ネオジム−鉄−ボロン系の希土類磁石が好ましいが、これに限られるものではない。
接着材としては、エポキシ系接着材、金属接着性の接着材等を使用すればよい。
【００１２】
このスパチュラ１は、陶材の練和や築盛における操作性が良好であり、練和や築盛において、陶材粉末によってへら部から削り取られて発生した摩耗粉は、鉄分を含むことから、発生した段階でそのままスパチュラのへら部に磁気吸着されることになる。そこで、ある程度摩耗粉がへら部に磁気吸着されたら、例えば、磁気吸着された摩耗粉をへら部からぬぐい取れば陶材泥中に混入しないようにできる。また、摩耗粉の一部が磁気吸着されないで陶材泥中に混入してしまったとしても、練和を続ける中で陶材泥中に混入した摩耗粉を磁気吸着させたり、築盛操作においても陶材泥中に混入した摩耗粉を磁気吸着させ、陶材泥から除去することができる。すなわち、スパチュラによる練和や築盛操作に伴って発生する摩耗粉を、練和や築盛操作をそのまま続けるだけで、特別な操作を行うことなく、容易に陶材泥から除去することができることになる。そのため、焼成した人工歯の色調等に悪影響がなく、目的とする陶材本来の色調等の人工歯を得ることができることになる。
そして、練和や築盛において発生した摩耗粉の除去は、へら部からのぬぐい取り等の操作を行えばよく、へら部が面一であることから、その操作は、熟練を要せず簡便で容易である。                                        
図１においては、へら部と永久磁石とが面一とされているが、これに限られず、永久磁石がへら部から突出していてもよい。
【００１３】
図２は、この考案の陶材練和用のスパチュラの他の実施の形態を示し、（ａ）は部分正面図、（ｂ）は一部破断部分平面図である。
図２に示されるスパチュラ１１は、へら部１２の片面に永久磁石１３を接着材（図示せず。）で固定したもので、へら部１２から永久磁石１３が突出している。その他は、図１に示したスパチュラ１と同様であることから、説明は省略する。
【００１４】
このスパチュラ１１は、へら部の片面から永久磁石が外側に突出していることから、永久磁石のサイズ等の自由度が大きく、より強力な磁力で摩耗粉を磁気吸着することができる利点がある。
図２においては、へら部の片面に永久磁石を接着しているが、これに限られず、永久磁石をへら部の両側に接着してもよい。
【００１５】
図３は、この考案の陶材練和用のスパチュラのさらに他の実施の形態を示し、（ａ）は部分正面図、（ｂ）は一部破断部分平面図である。
図３に示されるスパチュラ２１は、へら部２２に設けた穴２２ａに永久磁石２３を挿嵌させ、接着材（図示せず。）で固定したもので、へら部２２から永久磁石２３が突出している。その他は、図１に示したスパチュラ１と同様であることから、説明は省略する。
【００１６】
このスパチュラ２１は、へら部の両面から永久磁石が外側に突出していることから、永久磁石のサイズ等の自由度が大きく、より強力な磁力で摩耗粉を磁気吸着することができる利点がある。
図３においては、永久磁石がへら部から突出しているが、これに限られず、へら部と永久磁石とが面一とされていてもよい。
【００１７】
図４は、この考案の陶材練和用のスパチュラのさらに他の実施の形態を示す一部破断部分正面図である。
図４に示されるスパチュラ３１は、へら部３２と把持部３３とがネジ３３ａで分離可能に連結されたものである。その他は、図１に示したスパチュラ１と同様であることから、説明は省略する。
【００１８】
このスパチュラ３１は、へら部が消耗した場合、交換することができる利点がある。
図４においては、へら部と把持部とをネジで分離可能としているが、これに限られず、例えば、バヨネット結合、ピンによる結合等適宜の連結構造が採用可能である。
また、へら部は磁性ステンレス鋼製であることが必要であるが、把持部は磁性ステンレス鋼製でなくてもよく、非磁性ステンレス鋼、その他の耐腐食性金属であっても、セラミックス、または、合成樹脂であってもよい。
【００１９】
へら部は、磁性を帯びていればよく、永久磁石によって磁性を帯びた磁性ステンレス鋼に限られるものではない。
【００２０】
へら部への永久磁石の固定位置は、図１〜４に示された位置に限定されるものではなく、また、へら部への永久磁石の固定構造も前記した固定構造に限定されるものではない。
そして、永久磁石の形状としては、各種の形状が採用できるものであって、図１〜４に示した矩形に限られるものではない。
以上のスパチュラにおいて、把持部の後端に、例えば、陶材粉末のスプーン状計量部を備えていてもよい。
【符号の説明】
【００２１】
１  スパチュラ
２  把持部
３  へら部
３ａ  凹部
４  永久磁石
【図１】
0003155657.tif 000003
【図２】
0003155657.tif 000004
【図３】
0003155657.tif 000005
【図４】
0003155657.tif 000006